FR 2807058 A1 20011005 FR 0004365 A 20000330 Mastic de secours pour la prévention et la venue d'eau, pour les queues de tunneliers. Secteur technique de l'invention La présente invention concerne le secteur technique des tunneliers. Les tunneliers sont des machines bien connues qui sont conçues et utilisées pour forer des tunnels de grand diamètre, comme des tunnels routiers, ferroviaires, collecteurs, etc..... Les machines comportent de manière générale une partie arrière et centrale comportant les systèmes mécaniques et d'alimentation en fluides, ainsi qu'une tête qui comporte une chambre de mélange des produits injectés au niveau des pièces de coupe, ainsi qu'une pièce portant les éléments de coupe et de forage. Un système est également prévu pour récupérer et renvoyer vers l'arrière de la machine, puis vers la surface, les déblais ainsi extraits du terrain. On rappellera qu'il existe deux types principaux de tunneliers : les tunneliers au rocher destinés à attaquer des terrains à bonne tenue comme des roches et analogues, et les tunneliers à confinement destinés à opérer dans des terrains de tenue médiocre (terrain alluvionnaire, sable, argiles) ou aquifères. Parmi les tunneliers à confinement, on distingue principalement les tunneliers à pression de boue et les tunneliers à pression de terre . Selon le principe du tunnelier à pression de boue, on injecte en tête de la machine, de manière connue, une boue (constituée par exemple d'eau, de bentonite et d'additifs de type polymère) dont la fonction est de fluidifier les déblais, de lubrifier les outils de coupe et de conserver les déblais en suspension. Ceux-ci sont éventuellement concassés puis évacués vers la surface par un système de pompes. Ces tunneliers présentent une double servitude qui est de nécessiter en surface à la fois une usine de préparation de la boue injectée et une usine de séparation de la boue extraite chargée des déblais. Se posent donc en surface l'important problème des nuisances sonores, celui de l'occupation de grandes surfaces, et celui de la décharge de la bentonite ramenée en .surface (requérant des sites déterminés, avec un surcoût important). Selon le principe des tunneliers à pression de terre, on injecte dans certains cas une mousse en tête du tunnelier, dont la fonction est de lubrifier le terrain et les outils de coupe. Comme la boue dans le système précédent, la mousse sert également à réguler la pression dans la chambre d'abattage. Cependant, on sait que la formule utilisant une boue remplit beaucoup mieux cette fonction qu'une mousse, avec laquelle la régulation de la pression est souvent difficile. Dans ce système, l'évacuation des déblais se fait par une vis sans fin et débouche sur un convoyeur à bande ou analogue, et / ou des trains de wagonnets jusqu'au puits de transfert vers la surface, où se situe une aire de stockage. Art antérieur Pour la connaissance de tunneliers de manière générale, l'homme de métier pourra se référer au brevet français N FR 94 15296 déposé par le Demandeur. On sait que les tunneliers comportent des joints de queue qui sont constitués de brosses métalliques et de mastic dit de joint de queue pour assurer l'étanchéité de l'arrière des tunneliers. Une chambre sealant chamber conçue dans ce but est remplie de mastic de joint de queue et sert à l'injection de ce mastic qui évite à l'eau, aux fluides aqueux ou analogues de manière générale, au terrain (déblais) et au mortier de revenir vers l'intérieur du tunnelier. On sait que cette chambre est constituée par la jupe du tunnelier, les brosses, et l' extrado du voussoir. Lors d'incidents, les brosses peuvent être endommagées ou détruites notamment lors du déplacement de la machine au cours du forage. Il est alors impossible de maintenir l'étanchéité du système, et l'eau ou des fluides aqueux et analogues, le mortier et/ou le terrain et des déblais pénètrent dans le tunnelier. Les mastics actuels sont des produits d'étanchéité bien connus de l'homme du métier, et qui ne peuvent pas s'adapter à ce genre de problème. Dans l'art antérieur, lorsqu'une telle perte d'étanchéité survient, les utilisateurs peuvent utiliser un joint caoutchouc de secours. II s'agit d'une sorte de tuyau qui sera gonflé à l'air ou l'eau, et qui assurera une étanchéité temporaire. Il est mis en place à proximité du système endommagé. Ce système antérieur universellement utilisé comporte plusieurs inconvénients graves - il est coûteux ; - il devient impossible de continuer à déplacer la machine (donc de continuer le forage) - il ne fonctionne qu'une seule fois ; il est ensuite détruit. On sait aussi utiliser des mastics d'urgence comme des compositions à base de ciments, résine, mousse de polyuréthanne et analogues, qui présentent l'inconvénient d'être des produits colmatants brutaux et définitifs, qui empêchent également le déplacement de la machine et qui sont difficiles à éliminer. On a également songé à utiliser des mousses de polyuréthanne, mais qui ne semblent pas donner satisfaction. De plus ces mousses bloquent définitivement la chambre, et il est donc ensuite impossible de pomper ensuite dans cette chambre. La solution n'est donc pas simple et il existe donc un besoin important et reconnu pour un procédé et un produit qui permettraient de résoudre le problème de la perte d'étanchéité au niveau de la queue des tunneliers, en cas d'endommagement des brosses ou pour une raison analogue, et dans les cas de chantiers à risque, et qui ne présenterait pas les défauts précités. Un avantage important serait de proposer un système qui n'immobiliserait pas le tunnelier, car l'homme de métier sait que les pénalités d'immobilisation de chantier sont gigantesques. Résumé de l'invention La présente invention concerne un mastic d'étanchéité de prévention, préférentiellement d'urgence ou de secours, dont la caractéristique principale est de réagir avec l'eau ou un fluide aqueux. Le mérite de l'invention est d'avoir renoncé à améliorer les anciens systèmes palliatifs de type mécanique (boudin gonflable) ou chimique à vocation de blocage quasi mécanique comme le ciment ou les polyuréthannes, pour rechercher un nouveau concept de type chimique. Un autre mérite de l'invention est d'avoir recherché à remédier au problème de perte d'étanchéité exactement à l'endroit ou sensiblement à l'endroit de la perte d'étanchéité. L'invention couvre donc un concept technique entièrement novateur, qui ouvre une nouvelle voie technologique et une nouvelle voie de recherche, et qui repose sur - un nouveau produit industriel qui est un mastic réactif avec l'eau ou un fluide aqueux du type rencontré autour des tunneliers, cette réactivité se manifestant par un changement de consistance et de volume du mastic in situ (au contact de l'eau ou du fluide aqueux) qui forme un bouchon souple, homogène et compact, qui s'oppose à la progression de l'eau, et présente des -caractéristiques à l'origine semblables à celles d'un mastic pour joint de queue de tunnelier, qui sont connues de l'homme de métier, - un procédé d'étanchéification de prévention et préférentiellement d'urgence ou de secours d'un tunnelier, qui comprend l'injection de ce nouveau mastic réactif dans la zone où l'étanchéité a été perdue, ou risque de l'être, ou au moins une partie de cette zone. Par consistance , s'agissant du bouchon de mastic selon l'invention ayant réagi sur (ou en présence de) l'eau ou un fluide aqueux, on désignera ci-après (sauf mention expresse) une consistance du type gomme ou gomme à mâcher, mais encore suffisamment souple et plastique pour permettre au tunnelier d'avancer en forant, sans venue d'eau sensible, jusqu'à une zone géologique où l'on pourra procéder à la réparation des brosses. Le mastic est alors pâteux , ferme, collant, mais encore plastique, et résiste à l'eau ou 'au fluide aqueux. Description détaillée de l'invention L'invention concerne donc - un mastic dit réactif (par réactif , on entend dans ce qui suit réactif avec l'eau ou un fluide aqueux du type rencontré autour des tunneliers, y compris un mortier de remplissage ou une boue, cette réactivité se manifestant par un changement de consistance et de volume du mastic in situ (au contact de l'eau ou du fluide aqueux) qui forme un bouchon souple, homogène et compact, qui s'oppose à la progression de l'eau, et présente à l'origine des caractéristiques semblables à celles d'un mastic pour joint de queue de tunnelier, qui sont connues de l'homme de métier, - le procédé d'étanchéification de prévention, préférentiellement d'urgence ou de secours d'un tunnelier, qui comprend l'injection de ce nouveau mastic réactif dans la zone où l'étanchéité a été perdue, ou risque de l'être, ou au moins une partie de cette zone, ou éventuellement une zone permettant de restaurer l'étanchéité. On désignera dans ce qui suit, par simplicité, par zone d'injection toute zone où le mastic selon l'invention peut être injecté efficacement pour rétablir l'étanchéité à un niveau parfait ou au moins suffisant selon les critères de l'homme de métier - et en fonction des conditions du terrain du chantier, des caractéristiques de la machine, de la nature, de la cause et de la gravité de la perte d'étanchéité etc...., ces zones étant impossibles à définir ici avec précision), et notamment - la zone où la perte d'étanchéité a eu lieu, - une zone où la perte d'étanchéité risque de se produire, - au moins une partie de cette zone - une zone proche, par exemple adjacente, où l'injection du mastic réactif selon l'invention rétablira l'étanchéité souhaitée. Par eau , et sauf mention contraire expresse, on entendra dans ce qui suit l'eau, ou un milieu aqueux, y compris une boue, un produit aqueux en mousse, ou un mortier de remplissage, ou des déblais en milieux aqueux, et produits analogues présents de manière connue autour des tunneliers. MASTIC REACTIF SELON L'INVENTION Selon l'invention, on a mis au point un mastic réactif pour étanchéification de joint de queue de tunnelier, caractérisé en ce qu' il comprend au moins: - une base hydrophobe .en proportion majoritaire - un agent gélifiant ou épaississant en présence d'eau - un agent réagissant en présence d'eau et capable, après réaction, avec ledit agent gélifiant ou épaississant, de conférer au produit la consistance (dans le sens précisé ci-dessus) efficace pour réaliser l'étanchéification à l'eau. Par majoritaire , on entend ici que le pourcentage est supérieur à 25 % en poids, de préférence supérieur à 30 ou 35 % en poids. Selon un mode de mise en oeuvre, le mastic réactif comprend de plus, le cas échéant, et en fonction du problème technique posé par le chantier en cause: - au moins un produit ou additif améliorant la résistance à l'eau - au moins un type de fibres naturelles ou synthétiques ; et / ou - au moins une charge minérale ; et/ou - des additifs classiques de formulation de fluides pour forage par tunnelier, connus de l'homme du métier. Comme base hydrophobe, on pourra choisir - Toutes bases minérales pétrolières épaissies par des polymères solubles dans ces bases type copolymères d'éthylène-propylène, de styrène- butadiène, de styrène-isoprène, de polyisoprène, polyisobutylène, caoutchouc naturel etc... ou par des épaississants minéraux par exemple de la silice, de la bentonite etc... - Toutes bases synthétiques par exemple les esters, les polyalphaoléfines (PAO), les polyisobutylènes (PIB) ... épaissies ou non par les produits précités. - Toutes bases d'origine végétale ou animale (huile de colza, "soufflée" ou non, huile de tournesol, de soja, de palme etc... suif etc...) épaissies ou non par les produits précités. - Toutes les bases précitées ci-dessus épaissies par des cires pétrolières ou synthétiques (polyéthylène, polypropylène etc...) des coupes lourdes provenant du raffinage (pétrolatum, bitumes etc...). Selon un mode de réalisation particulier, les agents gélifiants et/ou épaississants seront choisi parmi - tous les produits conférant à l'eau une viscosité notable ou une propriété de gel ; - tous les produits donnant dans l'eau, après neutralisation, un effet de viscosification important ou un effet de gel ; - toutes les associations et combinaisons de polymères, gommes, synthétiques ou naturels, - tout produit présentant une fonction réactive et / ou une fonction polaire et / ou une fonction chargée négativement (par exemple une fonction carboxylique (carboxylate)), sulfate, sulfonate et analogues bien connues de l'homme de métier) - et produits ou compositions analogues. On citera à titre d'exemples non limitatifs de tels produits - - Tout polymère naturel hydrosoluble présentant des fonctions polaires ou anioniques : Amidon, xanthane, scléroglucane, alginates, gommes de guar, cire de caroube modifiée, caraghénanes, carboxy- ou hydroxy- méthyl cellulose, lignosulfonates etc... - Tout polymère synthétique hydrosoluble présentant des fonctions polaires ou anioniques : polymères ou copolymères à base d'acrylamide et de leurs dérivés, d'alcool vinylique, d'acide acrylique (ou méthacrylique) et leurs équivalents neutralisés métalliques et de leurs dérivés, de vinylsulfonates, de sulfobétaïnes etc Selon un mode de réalisation préféré mais non limitatif, l'agent capable de réagir en présence de l'eau avec l'agent épaississant sera choisi parmi tous les agents capables de réagir avec les fonctions décrites de l'agent gélifiant. A titre d'exemples non limitatifs, on citera les hydroxydes alcalins et alcalino-terreux, et tous les sels qui,en combinaison avec des polymères ou des gommes précités, donnent dans l'eau une viscosité importante ou un effet de gel. Selon un mode de réalisation particulier, on citera la chaux et de manière générale toute molécule chimique donnant lieu à des réactions avec les fonctions de l'agent épaississant - soit par des liaisons physiques : tout cation multivalent (de valence supérieure à 2) par exemple : Ca2+, Mg2+, Mn 2+, Ba2+, Bue, Ti4+, Zn2+ etc... Ces cations sont libérés en milieu aqueux par leurs diverses formes de sels (hydroxydes, acétates, chlorures, bromures, iodures, sulfates, carbonates, sélénates etc...) ou de sels mixtes ou de formes complexées; - soit par des liaisons chimiques : tout composé chimique plus que ou difonctionnel réagissant chimiquement avec les fonctions de l'agent épaississant, par exemple les dialdéhydes en milieu basique ou les diamines etc... Selon un mode de réalisation, les produits présentant une fonction d'amélioration de la résistance à l'eau seront choisis parmi les amines grasses, les amides et sels d'amine obtenus à partire d'amines grasses, et produits analogues connus, d'acides gras et analogues, connus commercialement sous le vocable d'agents répulseurs d'eau ( water- repellents ). Selon un mode de réalisation préféré, les charges minérales seront choisies parmi les charges minérales naturelles ou synthétiques bien connues comme le sulfate de baryum, le carbonate de calcium naturel ou synthétique, le sulfate de calcium, les argiles, micas, la bentonite, la vermiculite, le kaolin et charges analogues. Selon un mode de réalisation préféré, on utilise des fibres naturelles (fibre de cellulose de diamètre et de longueurs bien définies) ou synthétiques (fibre de Kevlar, (polyamides), de polyéthylène, de polypropylène, de polyesters de longueurs bien définies). L'homme de métier saura sélectionner les produits et compositions les mieux appropriés, à la lecture de la présente description et de ses exemples non limitatifs, et de ses connaissances propres, au besoin au moyen d'essais simples de routine. EXEMPLES Exemple 1: On prépare une composition selon l'invention à base de 1 Polyisobutène = 46% 2 Oléate de monoéthanolamine et de triéthanolamine = 4% 3 Fibres de cellulose = 8% 4 Sulfate de baryum = 18% 5 Acide polyacrylique --10% 6 Sulfate ferrique = 14% Fourchette préférentielle Fourchette générale 1. 76-32% OSP 2. 1 -5% 0-15% 3. 3-8% 1 -15% 4. 10-25% 0-40% 5. 5-15% 2-20% 6. 5-15% 2-20% Exemple 2 On prépare une composition selon l'invention à base de 1. Polyisobutène = 40% 2. Oléate de N-oléyl de diaminopropane = 4% 3. Fibres de cellulose = 10% 4. Sulfate de baryum = 22% 5. Acide polyacrylique = 12% 6. Chaux = 12% Exemple 3 On prépare une composition selon l'invention à base de 1. Polyisobutène = 46% 2. Oléate métallique = 2% 3. Fibres de cellulose = 4% 4. Sulfate de baryum = 22% 5. Gomme guar = 14% 6. Tétraborate de Na = 12% Exemple 4 On prépare une composition selon l'invention à base de 1. Polyisobutène = 44% 2. Oléate de N-oléyl de diaminopropane = 2% 3. Fibres de cellulose = 8% 4. Sulfate de baryum = 22% 5. Acide polyacrylique = 12% 6. Tétrachlorure de titane = 12% Exemple 5 On prépare une composition selon l'invention à base de 1. Polyisobutène = 46% 2. Stéarate métallique = 2% 3. Fibres de polyéthylène = 6% 4. Sulfate de baryum = 22% 5. Acide polyacrylique = 12% 6. Chaux = 12% Exemple 6 : Bi - composants Selon une variante de réalisation, les compositions ci dessus sont préparées sou forme bi-composant c'est à dire que l'on prépare séparément les compositions Bi-composants Composant A 1. Polyisobutène = 46% 2. Oléate de Noléyl de diaminopropane = 2% 3. Fibres de cellulose = 6% 4. Sulfate de baryum = 22% 5. Acide polyacrylique - 12% 6. Chaux = 12% Composant B Fibre de cellulose - 2% Bentonite . - 10% Carboxyméthylcellulose - 2% Eau = QSP Le mélange des composants A et B dans un ratio respectif de 10/90 donne un mastic "réagi" d'aspect, de consistance et de performances comparables au produit monocomposant. Suivant les besoins d'application, ce ratio est ajusté préférentiellement entre 10 et 50% du composant B. L'invention concerne également chacun de ces composants ou mélanges A et B, ainsi que leur association en un ensemble ou package ou kit réunissant les composants A et B dans des emballages séparés. L'invention concerne également un procédé de préparation des compositions bi-composant selon l'invention, prêtes à être injectées comme joint de prévention, préférentiellement de secours pour queue de tunnelier. On peut obtenir le mastic "réactif" en présence d'eau par un système bi- composant en mélangeant - soit dans un mélangeur discontinu ou batch les 2 composants A et B et en injectant rapidement le mélange obtenu, - soit en ligne en continu avec un mélangeur en continu ou avec un système comportant des mélangeurs statiques. II y a une cinétique de réaction dépendant des conditions de l'installation et du ratio de A et B mais pour un mélange "à la spatule" à 10I90 de AB, à 25 C, au laboratoire dans un bécher, le mélange a une consistance appropriée au bout de 5 min et est parfaitement pompable. L'invention concerne encore les compositions préventives de mastic pour joint de queue de tunnelier, caractérisées en ce que l'on incorpore à une composition de mastic standard, non réactive à l'eau, une fraction efficace d'un mastic réactif tel que décrit ci-dessus . PROCEDE D'ETANCHEIFICATION DE PREVENTION, PREFERENTIELLEMENT D'URGENCE ou de SECOURS POUR JOINT DE QUEUE DE TUNNELIER L'invention concerne également le procédé d'étanchéification de prévention, préférentiellement d'urgence ou de secours d'un joint de queue de tunnelier présentant un défaut d'étanchéité à l'eau, caractérisé en ce que on injecte - au travers du mastic standard existant, - un des produits ou compositions décrits ci-dessus. Selon encore une variante de réalisation; on injecte le mastic réactif selon l'invention ou ses composants A et B dans la chambre sealant chamber déjà remplie de mastic standard. Selon un mode de réalisation préféré, on effectue l'injection au niveau des points d'injection dans la première rangée de brosses, c'est à dire celles au contact du mortier. Selon une variante de réalisation, on injecte la composition selon l'invention sous une forme mono- ou bicomposant, par une ou plusieurs lignes séparées d'injection. Dans le cas de la forme bi-composant, on utilise soit un mélangeur en discontinu ou batch soit des systèmes de mélange en ligne, comme par exemple des mélangeurs statiques. Selon encore une variante de réalisation, on peut injecter les compositions selon l'invention sous toute forme physique, soit fluide, soit légèrement visqueuse, soit en mousse ou avec un agent porogène. L'homme de métier s'inspirera des exemples non limitatifs suivants. 1. Forme fluide ou visqueuse Exemple Bentonite QSP Dispersant o1 alk lméthac late 5% Chaux 10% Acide o1 ac Ii ue 20% Sulfate de baryum 5% 2. Forme mousse: Exemple : Bi-composant A - Concentré de tensioactifs : base d'alkylpolyglucosides à 30% dans l'eau. B - Acide polyacrylique B - Acide o1 ac Ii ue 5% Chaux 5% Dispersant o1 alk lméthac late 2% Oléine QSP Surfactant 1 On injecte A + B + eau avec les générateurs de mousse dans le ratio cité pour exemple respectivement : 54 / 24 / 93 en poids. 3. Forme "porogène" Exemple Polyisobutène = 44% Oléate de N oléyl de diaminopropane = 2% Fibres de cellulose = 7% Sulfate de Baryum = 15% Acide polyacrylique = 10% Chaux = 10% Na2C03 = 2% NaHC03 = 4% Acide tartrique anhydride = 6% L'intérêt d'une telle forme est qu'en présence d'eau, le mastic "réactif" en plus d'être étanche présente une augmentation de volume importante et une contre-pression "interne" très utile en cas de pression d'eau importante. Selon encore une variante de réalisation, on met en oeuvre le procédé ci-dessus de manière préventive, c'est à dire que l'on incorpore à une composition de mastic standard de l'art antérieur, non réactive à l'eau, une fraction efficace d'un mastic réactif selon l'invention tel que décrit ci- dessus. Ainsi, en cas de défaut d'étanchéité et de venue d'eau, la combinaison réagirait immédiatement et assurerait l'étanchéité à l'eau, même si les brosses sont très abîmées. Ladite proportion efficace est au minimum de 10 % en poids de mastic réactif par rapport au mastic total, de préférence d'au moins 30 % en poids. EXEMPLES D' INJECTION Application comparative d'un mastic d'étancheité standard et d'un mastic réactif selon l'invention (celui de l'exemple 1 ci dessus) On a simulé l'espace annulaire existant entre la paroi du tunnel et la paroi externe du tunnelier, au moyen d'une cuve capable de résister à la pression. On a installé dans cette cuve deux rangées de brosses, comprenant deux brosses chacune. On a également installé une pompe à mastic sealant pump ou tailskin sealant pump . On a rempli la chambre d'injection de mastic, à environ 2/3 de son volume, par un mastic standard, le produit WR 89TM de la société CONDATTM. Ce mastic standard présente les mêmes caractéristiques que le mastic réactif selon l'invention avant réaction, c'est à dire mêmes grade de consistance, pompabilité, lavabilité et analogues. On place un couvercle qui assure l'étanchéité de l'ensemble du système. On établit alors une pression d'eau de 4,5 bars pour simuler une intrusion ou venue d'eau. on continue à injecter le mastic standard jusqu'à remplir la totalité de la cuve, mais on ne parvient pas à stopper totalement l'arrivée d'eau. On établit alors un courant constant d'eau sous une pression de 4 bars et l'on injecte le mastic réactif selon l'invention, dans la chambre à mastic ou grease chamber . Après seulement quelques secondes, le flot d'eau est totalement stoppé. On ouvre alors le couvercle et on constate que le mastic réactif selon l'invention assure une bonne étanchéité entre les deux brosses, contre la pression de l'eau. En raison d'un pic temporaire de pression d'eau à 6 bars, et de la pression d'injection de mastic, on ne note qu'un faible dommage causé à a rangée arrière de brosses. II est ensuite possible, après avoir ainsi rétabli l'étanchéité, de reprendre l'injection du mastic standard, par la même" ligne d'injection et de faire avancer la machine. Si l'on reprend l'avancement du forage et donc de la machine, le mastic selon l'invention est suffisamment souple pour continuer d'assurer l'étanchéité ; il peut se produire au fur et à mesure de l'avancement une légère infiltration d'eau, mais sans gravité, qui n'interrompt pas le travail, et on peut ainsi atteindre une zone géologique où les brosses pourront être réparées, au besoin en injectant de petites quantités de mastic réactif ou de mastic normal ou de mélange mastic réactif + mastic standard. Ce procédé pourra être mis en oeuvre sur des chantiers à risque de façon à protéger et anticiper tout risque d'entrée d'eau ou de produit aqueux. On constate que, dans cet essai très simple à mettre en oeuvre, le mastic réactif selon l'invention remplit parfaitement et quasi instantanément son rôle de bouchon étanche contre la venue de l'eau, notamment sur un mastic standard tel que le produit commercialisé sous le nom de marque CONDATTM WR 89TM. L'homme de métier pourra utiliser cet essai très simple pour apporter des variantes à l'invention, sélectionner les meilleurs composants et les meilleures proportions, etc...., en fonction des cas pratiques rencontrés. L'invention couvre donc également tous les modes de réalisation et toutes les applications qui seront directement accessibles à l'homme de métier à la lecture de la présente demande, de ses connaissances propres. REVENDICATIONS 1 Mastic pour l'étarxhéification de prévention, préférentiellement d'urgence ou de secours d'un joint de queue de tunnelier, contre les venues d'eau, et présentant des caractéristiques semblables à celles d'un mastic pour joint de queue de tunnelier, notamment une consistance de mastic adaptée à l'étanchéification pour joint de queue de tunnelier caractérisé en ce qu'il comprend au moins - une base hydrophobe en proportion majoritaire _. - un agent gélifiant ou épaississant en présence d'eau - un agent réagissant en présence d'eau et capable, après réaction, avec ledit agent gélifiant ou épaississant, de conférer au produit la consistance efficace pour réaliser l'étanchéification à l'eau. 2 Mastic réactif selon la revendication 1 caractérisé en ce qu'il comprend de plus, le cas échéant, et en fonction du problème technique posé par le chantier en cause - au moins un produit ou additif améliorant la résistance à l'eau - au moins un type de fibres naturelles ou synthétiques ; et / ou - au moins une charge minérale; et/ou - des additifs classiques de formulation de fluides pour forage par tunnelier. 3 Mastic selon la revendication 1 ou 2 caractérisé en ce que ladite proportion majoritaire représente au moins 25 % en poids, de préférence au moins 30 à 35 % en poids. 4 Mastic selon l'une quelconque des revendications 1 à 3 caractérisé en ce que comme base hydrophobe, on pourra choisir - Toutes bases minérales pétrolières épaissies par des polymères solubles dans ces bases type copolymères d'éthylène-propylène, de styrène butadiène, de styrène-isoprène, de polyisoprène, polyisobutylène, caoutchouc naturel ou par des épaississants minéraux par exemple de la silice, de la bentonite - Toutes bases synthétiques choisies parmi les esters, les polyalphaoléfines (PAO), les polyisobutylènes (PIB) épaissies ou non par les produits précités. - Toutes bases d'origine végétale ou animale (huile de colza, "soufflée" ou non, huile de tournesol, de soja, de palme, suif) épaissies ou non par les produits précités. - Toutes les bases précitées ci-dessus épaissies par des cires pétrolières ou synthétiques (polyéthylène, polypropylène) des coupes lourdes provenant du raffinage (pétrolatum, bitumes). 5 Mastic selon l'une quelconque des revendications 1 à 4caractérisé en ce que les agents gélifiants et/ou épaississants seront choisi parmi - les produits conférant à l'eau une viscosité notable ou une propriété de gel ; - les produits donnant dans l'eau, après neutralisation, un effet de viscosification important ou un effet de gel ; - les associations et combinaisons de polymères, gommes, synthétiques ou naturels, - le produit présentant une fonction réactive et / ou une fonction polaire et / ou une fonction chargée négativement (par exemple une fonction carboxylique (carboxylate)), sulfate, suffonate et analogues bien connues de l'homme de métier) - et les produits ou compositions, notamment - - Tout polymère naturel hydrosoluble présentant des fonctions polaires ou anioniques : Amidon, xanthane, scléroglucane, alginates, gommes de guar, cire de caroube modifiée, caraghénanes, carboxy- ou hydroxy- méthyl cellulose, lignosuffonates - Tout polymère synthétique hydrosoluble présentant des fonctions polaires ou anioniques : polymères ou copolymères à base d'acrylamide et leurs dérivés d'alcool vinylique, d'acide acrylique (ou méthacrylique) et leurs dérivés neutralisés métalliques et leurs dérivés de vinylsuffonates ou de suffobétaïnes. 6 Mastic selon l'une quelconque des revendications 1 à 5 caractérisé en ce que comme agent capable de réagir en présence de Peau avec l'agent épaississant on choisira les hydroxydes alcalins et alcalino-terreux, et tous les sels qui, en combinaison avec des polymères ou des gommes précités, donnent dans l'eau une viscosité importante ou un effet de gel. 7 Mastic selon l'une quelconque des revendications 1 à 6 caractérisé en ce que comme agent capable de réagir en présence de veau avec l'agent épaississant on choisira la chaux et de manière générale toute molécule chimique donnant lieu à des réactions avec les fonctions de l'agent épaississant - soit par des liaisons physiques : tout cation multivalent (de valence supérieure à 2) par exemple : Ca2+, Mg2+, Mn 2+# Ba2+, B3+, Ti4+, Zn2+, ces cations étant libérés en milieu aqueux par leurs diverses formes de sels (hydroxydes, acétates, chlorures, bromures, iodures, sulfates, carbonates, sélénates) ou de sels mixtes ou de formes complexées; - soit par des liaisons chimiques : tout composé chimique plus que ou difonctionnel réagissant chimiquement avec les fonctions de l'agent épaississant, par exemple les dialdéhydes en milieu basique ou les diamines. 8 Mastic selon l'une quelconque des revendications 1 à 7 caractérisé en ce que les produits présentant une fonction d'amélioration de la résistance à l'eau seront choisis parmi les amines grasses, les amides et sels d'amine obtenus à partir d'amines grasses, d'acides gras. 9 Mastic selon l'une quelconque des revendications 1 à 8 caractérisé en ce que les charges minérales seront choisies parmi les charges minérales naturelles ou synthétiques bien connues comme le sulfate de baryum, le carbonate de calcium naturel ou synthétique, le sulfate de calcium, les argiles, micas, la bentonite, la vermiculite, le kaolin et charges analogues. 10 Mastic selon l'une quelconque des revendications 1 à 9 caractérisé en ce que on utilise des fibres naturelles (fibre de cellulose de diamètre et de longueurs bien définies) ou synthétiques (fibre de Kevlar, (polyamides), de polyéthylène, de polypropylène, de polyesters de longueurs bien définies). 11 Mastic selon l'une quelconque des revendications 1 à 10 caractérisé en ce qu'il comporte 1. Polyisobutène = 46% 2. Oléate de monoéthanolamine et de triéthanolamine = 4% 3. Fibres de cellulose = 8% 4. Sulfate de baryum = 18% 5. Acide polyacrylique r = 10% 6. Sulfate ferrique = 14% Fourchette préférentielle Fourchette générale 7. 76-32% Q S P 8. 1 -5% 0-15% 9. 3-8% 1 -15% 10. 10-25% 0-40% 11. 5-15% 2-20% 12. 5-15% 2-20% 12 Mastic selon l'une quelconque des revendications 1 à 10 caractérisé en ce qu'il comporte 1. Polyisobutène = 40% 2. Oléate de N-oléyl de diaminopropane = 4% 3. Fibres de cellulose = 10% 4. Sulfate de baryum = 22% 5. Acide polyacrylique = 12% 6. Chaux = 12% 13 Mastic selon l'une quelconque des revendications 1 à 10 caractérisé en ce qu'il comporte 1. Polyisobutène = 46% 2. Oléate métallique = 2% 3. Fibres de cellulose = 4% 4. Sulfate de baryum = 22% 5. Gomme guar = 14% 6. Tétraborate de Na = 12% 14 Mastic selon l'une quelconque des revendications 1 à 10 caractérisé en ce qu'il comporte 1. Polyisobutène = 44% 2. Oléate de N-oléyl de diaminopropane = 2 l0 3. Fibres de cellulose = 8% 4. Sulfate de baryum = 22% 5. Acide polyacrylique = 12% 6. Tétrachlorure de titane = 12% 15 Mastic selon l'une quelconque des revendications 1 à 10 caractérisé en ce qu'il comporte 1. Polyisobutène = 46% 2. Stéarate métallique = 2% 3. Fibres de polyéthylène = 6% 4. Sulfate de baryum = 22% 5. Acide polyacrylique = 12% 6. Chaux = 12% 16 Mastic selon l'une quelconque des revendications 1 à 10 caractérisé en ce qu'il est préparé sous forme bi-composant c'est à dire que l'on prépare séparément les compositions Composant A 1. Polyisobutène = 46% 2. Oléate de N-oléyl de diaminopropane = 2% 3. Fibres de cellulose = 6% 4. Sulfate de baryum = 22% 5. Acide polyacrylique = 12% 6. Chaux = 12% Composant B Fibre de cellulose = 2% Bentonite = 10% Carboxyméthylcellulose = 2% Eau = Q S P 17 Mastic selon la revendication 16 caractérisé en ce que le ratio de mélange de A et B est ajusté entre 10 et 50% de composant B et en ce que le mélange des composants A et B se fait de préférence dans un ratio respectif de 10 ! 90. 18 Composant pour mastic bi composant de secours pour joint de queue de tunnelier, caractérisé en ce que 1 consiste en le composant A tel que décrit dans la revendication 16. 19 Composant pour mastic bi composant de secours pour joint de queue de tunnelier, caractérisé en ce que 9 consiste en le composant B tel que décrit dans la revendication 16. 20 Ensemble pour former in situ un mastic bi composant de secours pour joint de queue de tunnelier, caractérisé en ce que 1 consiste en une association en package ou kit réunissant les composants A et B selon la revendication 18 ou respectivement 19 dans des emballages séparés. 21 Procédé d'injection d'un mastic d'étanchéification de prévention, préférentiellement de secours ou d'urgence pour joint de queue de tunnelier, selon l'une quelconque des revendications 1 à 17, caractérisé en ce que on utilise un système bi-composant et on mélange - soit dans un mélangeur discontinu ou batch les 2 composants A et B et on injecte rapidement le mélange obtenu, - soit en ligne en continu avec un mélangeur en continu ou avec un système comportant des mélangeurs statiques. 22 Compositions préventives de mastic pour joint de queue de tunnelier, contre les venues d'eau, caractérisées en ce que l'on incorpore à une composition de mastic standard, non réactive à l'eau, notamment le mastic CONDAT WR 89 TM, une fraction efficace d'un mastic réactif selon l'une quelconque des revendications 1 à 17 ou des composants selon la revendication 18 et la revendication 19. 23 Compositions selon la revendication 22, caractérisée en ce que ladite proportion efficace est au minimum de 10 % en poids de mastic réactif par rapport au mastic total, de préférence d'au moins 30 % en poids. 24 Procédé d'étanchéification de prévention, préférentiellement d'urgence ou de secours d'un joint de queue de tunnelier présentant un défaut d'étanchéité à l'eau, caractérisé en ce que on injecte - au travers du mastic standard existant, - un des produits ou compositions décrits selon l'une quelconque des revendications 1 à 16 et 20 à 22. 25 Procédé selon la revendication 24 caractérisé en ce que on injecte le mastic réactif ou ses composants A et B dans la chambre sealant chamber déjà remplie de mastic standard. 26 Procédé selon la revendication 24 ou 25 caractérisé en ce que on effectue l'injection au niveau des points d'injection dans la première rangée de brosses, c'est à dire celles au contact du mortier. 27 Procédé selon l'une quelconque des revendications 24 à 26 caractérisé en ce que on injecte la composition selon l'invention sous une forme mono- ou bicomposant, par une ou plusieurs lignes séparées d'injection. 28 Procédé selon l'une quelconque des revendications 24 à 27caractérisé en ce que dans le cas de la forme bi-composant, on utilise soit un mélangeur en discontinu ou batch soit des systèmes de mélange en ligne, comme par exemple des mélangeurs statiques. 29 Procédé selon l'une quelconque des revendications 24 à 28 caractérisé en ce que on injecte les compositions de mastic selon l'une quelconque des revendications 1 à 18 sous toute forme physique, soit fluide, soit légèrement visqueuse, soit en mousse ou avec un agent porogène. 30 Procédé selon l'une quelconque des revendications 24 à 29 caractérisé en ce que on injecte sous les formes suivantes Forme fluide ou visqueuse Bentonite Q S P Dispersant o1 al lméthac late 5% Chaux 10% Acide o1 ac Ii ue 20% Suffate de baryum 5% Forme mousse: Bi-composant A - Concentré de tensioactifs : base d'alkylpolyglucosides à 30% dans l'eau. B - Acide polyacrylique B - Acide o1 ac 1ï ue 5% Chaux 5% Dispersant o1 al lméthac late 2% Oléine Q S P Surfactant 1 (on injecte A + B +`eau avec les générateurs de mousse dans le ratio de respectivement : 54 / 24 / 93 en poids) Forme "porogène" Polyisobutène = 44% Oléate de N-oléyl de diaminopropane = 2% Fibres de cellulose = 7% Sulfate de Baryum = 15% Acide polyacrylique = 10% Chaux = 10% Na2C03 = 2% NaHC03 = 4% Anhydride d'acide tartrique = 6% 31 Procédé selon l'une quelconque des revendications 24 à 29 caractérisé en ce que on opère de manière préventive, c'est à dire que l'on incorpore à une composition de mastic standard de l'art antérieur, non réactive â l'eau, une fraction efficace d'un mastic selon l'une quelconque des revendications 1 à 17.